(57)【要約】【課題】蛇行防止ガイド部材のエンドレスベルトからの剥がれを防止し、高精度に駆動する耐久寿命の長いエンドレスベルトを提供する。【解決手段】樹脂製のエンドレスベルト２１に粘着層２３を介して蛇行防止ガイド部材２２が貼設されている蛇行防止ガイド付エンドレスベルトであって、前記粘着層２３の両面にプライマー層２４を有することを特徴とする蛇行防止ガイド付エンドレスベルト。前記ベルトにおいて、前記エンドレスベルト２１と前記蛇行防止ガイド部材２２との剥離接着強さが４〜１００N／１０ｍｍであることが好ましい。【選択図】図３
2006267807.tif 000002
【特許請求の範囲】
【請求項１】
樹脂製のエンドレスベルトに粘着層を介して蛇行防止ガイド部材が貼設されている蛇行防止ガイド付エンドレスベルトであって、前記粘着層の両面にプライマー層を有することを特徴とする蛇行防止ガイド付エンドレスベルト。
【請求項２】
前記エンドレスベルトと前記蛇行防止ガイド部材との剥離接着強さが４〜１００N／１０ｍｍであることを特徴とする請求項１記載の蛇行防止ガイド付エンドレスベルト。
【発明の詳細な説明】
【技術分野】
【０００１】
本発明は、蛇行防止ガイド付エンドレスベルトに関し、プリンター、複写機、ビデオプリンター等の電子写真記録装置などに有用である。
【背景技術】
【０００２】
従来より、電子写真記録装置等の中間転写装置、転写装置、搬送装置等には、エンドレスベルトが使用されている。当該エンドレスベルトは、例えば、図１に示すように、複写機の中間転写装置の中間転写ベルト６として用いられ、下記のプ口セスにて中間転写が行なわれる。即ち、感光ドラム１は、チャジャー３により帯電され、露光器２により露光され、現像器５によりトナーによるトナー像が形成される。トナー像は静電転写機１０により、中間転写ベルト６に転写され、転写されたトナー像は一組の押圧ローラー９、１２により記録紙１１に再び転写される。中間転写ベルト６は、その内面に接するローラー７、８、９により支持されている。
【０００３】
かかる中間転写ベルトにおいては、高精度にて駆動しなければ、エンドレスベルトが蛇行しやすく、蛇行すると、転写に際して露光位置や転写位置がずれるため、画像ムラや画像ズレが発生したり、エンドレスベルトが蛇行により破壊するという問題が生じることがあった。
【０００４】
このようなベルトの蛇行を防止するために、エンドレスベルトに蛇行防止ガイド部材を設置する技術が知られている（例えば、特許文献１および２を参照）。この蛇行防止ガイド部材のエンドレスベルトへの取り付けは、シームレス状に取り付けることが困難であることから、ベルト内周長に相当する長さの蛇行防止ガイド部材が、粘着層を介して取り付けられている（例えば、特許文献３を参照）。
【特許文献１】特開２０００−３１０２９１号公報
【特許文献２】特開２００２−８７５６８号公報
【特許文献３】特開２００４−５３６２９号公報
【発明の開示】
【発明が解決しようとする課題】
【０００５】
しかしながら、これまで粘着層を介して取り付けられる蛇行防止ガイド部材は、エンドレスベルトの接着力と相関があり、粘着層単体での接着力では、蛇行防止効果が不十分であり、ガイド部材の剥がれやベルトの割れを生じることがあった。そこで、本発明の目的は、蛇行防止ガイド部材のエンドレスベルトからの剥がれを防止し、高精度に駆動する耐久寿命の長いエンドレスベルトを提供することにある。
【課題を解決するための手段】
【０００６】
本発明者らは、上記目的を達成すべく、鋭意研究したところ、次の条件を兼ね備えた場合に満足する特性を有するエンドレスベルトを得ることを見出し、本発明を完成するに至った。
【０００７】
すなわち、本発明の蛇行防止ガイド付エンドレスベルトは、樹脂製のエンドレスベルトに粘着層を介して蛇行防止ガイド部材が貼設されている蛇行防止ガイド付エンドレスベルトであって、前記粘着層の両面にプライマー層を有することを特徴とする。
【０００８】
本発明のベルトは、粘着層の両面にプライマー層を設けることにより、エンドレスベルトと蛇行防止ガイド部材との接着力を大幅に向上させ、エンドレスベルトからの蛇行防止ガイド部材の剥がれ及びエンドレスベルト本体の破壊を防止できる。
【０００９】
また、前記蛇行防止ガイド付エンドレスベルトにおいて、前記エンドレスベルトと前記蛇行防止ガイド部材との剥離接着強さが４〜１００N／１０ｍｍであることが好ましい。前記剥離接着強さは、ＪＩＳ  Ｋ  ６８５４−１（９０°ピール試験）に準じて測定した値であり、その測定方法は、実施例に記載されている。かかるベルトによれば、ベルト本体から蛇行防止ガイド部材の剥がれおよびベルトの破壊をより確実に防止できる。
【発明の効果】
【００１０】
本発明のエンドレスベルトによれば、エンドレスベルトと蛇行防止ガイド部材との接着力を向上させることができるため、蛇行防止ガイドの端部からの剥がれ及びベルト破壊を防止でき、これにより耐久寿命の長いエンドレスベルトを得ることができる。
【発明を実施するための最良の形態】
【００１１】
以下、本発明の実施の形態について、図面を参照しながら説明する。図２および図３に示すように、本発明のエンドレスベルトは、樹脂製のエンドレスベルト２１に、蛇行防止ガイド部材２２が粘着層２３およびプライマー層２４を介して貼設されているものである。
【００１２】
プライマー層を除く部分、即ち、樹脂製のエンドレスベルト、蛇行防止ガイド部材及び粘着層の材質、形状、大きさ、機能等は、特に限定されず、従来公知のものがいずれも使用可能である。例えば、樹脂製のエンドレスベルトとしては、電子写真式複写機、レーザープリンター等における感光装置、中間転写装置、転写分離装置、搬送装置、帯電装置、現像装置等に使用されるエンドレスベルトが挙げられ、これらの用途、機能に応じた、材質、形状、大きさ等が適宜設定される。一例を挙げると、電子写真記録装置等における中間転写ベルト及び転写搬送ベルトの場合、導電性フイラーを含有するポリイミド系樹脂からなる半導電性ベルト等が使用される。
【００１３】
その他の用途を含めて、樹脂製エンドレスベルトの材質としては、ポリイミド系樹脂、ポリエステル系樹脂、ポリウレタン系樹脂、ポリアミド系樹脂、フッ素系樹脂等が挙げられる。なお、樹脂製エンドレスベルトは繋ぎ目があってもなくてもよい。また、ベルト本体の厚みは、特に限定されないが、通常、０．０５ｍｍ〜０．５ｍｍ程度が好ましい。
【００１４】
蛇行防止ガイド部材としては、適当な硬度を有する弾性体等が使用でき、具体的には、ポリウレタン、ネオプレンゴム、ウレタンゴム、ポリエステルエラストマー、クロロプレンゴム、ニトリルゴム、ブチルゴム、シリコーンゴムなどを挙げることができる。これらの中でも、粘着層への接着性、電気絶縁性、耐湿性、耐溶剤性、耐オゾン性、耐摩耗性等を考慮すると、ウレタンゴム、クロロプレンゴム、シリコーンゴムが好ましく、特にウレタンゴムが好ましい。また、蛇行防止ガイド部材の硬度としては、ＪＩＳ硬度３０°〜９５°の範囲が好ましく、より好ましくは５０°〜８０°である。
【００１５】
蛇行防止ガイド部材の厚みは、蛇行防止効果や耐久性等の観点から、０．０５ｍｍ〜３．０ｍｍ程度が好ましく、より好ましくは０．５ｍｍ〜２ｍｍである。なお、蛇行防止ガイド部材の幅や長さは、エンドレスベルトの形状や大きさに応じて適宜設定され、特に限定されない。
【００１６】
粘着層に使用される粘着剤としては、例えば、アクリル系、シリコーン系、天然ゴム系、合成ゴム系、ウレタン系の粘着剤などを挙げることができるが、常温で圧力のみを加えることにより所望の接着強度を得られる点で、感圧性のアクリル系粘着剤が好ましい。また、前記粘着剤には、１種または２種以上の添加剤を必要に応じて添加してもよい。
【００１７】
粘着層は、前記粘着剤をプライマー層に直接塗布等して形成してもよいが、取扱い易さの点から、予めセパレータに前記粘着剤を塗布等した両面粘着テープを使用することが好ましく、アクリル系粘着剤を有する両面粘着テープがさらに好ましい。両面粘着テープとしては、不織布、布、プラスティックフィルム、発泡体等の中芯基材の両面に前記粘着剤を塗布または含浸させた両面粘着テープや不織布等の中芯基材を用いずに前記粘着剤単独で構成される両面粘着テープ（以下、「基材レス両面粘着テープ」ということがある）などをあげることができるが、接着力を高めるためには、基材レス両面粘着テープを使用することが好ましい。
【００１８】
また、粘着層の厚みは、通常５〜５００μｍであり、好ましくは２０〜２００μｍである。すなわち粘着層の厚みが５μｍ未満の場合は、ガイド及びベルトの接着力が不足する。また、５００μｍを超えるとガイドの蛇行によるせん断力により粘着層から蛇行防止ガイドがずれ、精度の高いベルト制御が困難となる。粘着層の幅や長さは、蛇行防止ガイド部材の形状や大きさに応じて適宜設定され、特に限定されない。
【００１９】
本発明の蛇行防止ガイド付エンドレスベルトは、前記粘着層の両面にプライマー層を有する。すなわち、蛇行防止ガイド部材およびエンドレスベルトは、プライマー層を介して粘着層にそれぞれ接着される。例えば、図３に示すように、蛇行防止ガイド部材２２はプライマー層２４を介して粘着層２３に、エンドレスベルト２１はプライマー層２４を介して粘着層２３に、それぞれ接着される。
プライマー層に使用されるプライマーとしては、エンドレスベルトまたは蛇行防止ガイド部材と粘着層との接着力が充分発揮できるものであれば、特に限定されるものではないが、ポリイソシアネート系プライマーやポリウレタン系プライマーが好ましく、ポリウレタン系プライマーがさらに好ましい。本発明のエンドレスベルトは、エンドレスベルト側及び蛇行防止ガイド部材側にプライマー層を設けることにより、粘着層を介して貼設される蛇行防止ガイド部材がローラー部等での変形に対し、エンドレスベルトと蛇行防止ガイド部材との接着効果により、蛇行防止ガイド部材のベルト本体からの剥がれ及びベルト本体の破壊を防ぐことができる。
【００２０】
プライマー層の厚みとしては、通常０．０１〜１０μｍであり、好ましくは０．１〜１μｍである。すなわちプライマー層の厚みが０．０１μｍ未満の場合は、プライマーの効果がなくなる。また、１０μｍを超えると作業上扱い難くなる。プライマー層の幅や長さは、蛇行防止ガイド部材や粘着層の形状、大きさに応じて適宜設定され、特に限定されない。
【００２１】
本発明のベルトにおいて、エンドレスベルトと蛇行防止ガイド部材との剥離接着強さは、大きいほど好ましいと言えるが、実用的には４〜１００N／１０ｍｍが好ましく、より好ましくは６〜５０Ｎ／１０ｍｍである。
【００２２】
蛇行防止ガイドの貼設位置は、特に限定されないが、蛇行防止効果、耐久性、補強効果の点から、エンドレスベルトの両端部に通常設ける。例えば、図２および図３に示すように、エンドレスベルト２１の内周面の両端部全周に亘って蛇行防止ガイド部材２２が、プライマー層２４および粘着層２３を介して貼設されているが、エンドレスベルト２１の外周面にプライマー層２４および粘着層２３を形成して、蛇行防止ガイド部材２２を貼設してもよい。
【００２３】
また、ベルト本体の裂けによるベルト破壊を防止するため、エンドレスベルトの内周面または外周面に強度の向上を目的として粘着テープ状の帯状部材（以下、「補強テープ」ということがある）を設けてもよい。またプライマー層は前記帯状部材上に形成されてもよい。
【００２４】
蛇行防止ガイド部材をエンドレスベルトに貼設する方法は、特に制限されないが、好適な方法としては、例えば、以下の方法をあげることができる。
【００２５】
まず、蛇行防止ガイド部材２２にプライマーを塗布、乾燥等して、蛇行防止ガイド部材２２にプライマー層２４を形成する。ついで、プライマー層２４上に粘着層２３を形成する。粘着層２３の形成方法は、粘着剤をプライマー層２４に直接塗布する方法、あるいは両面粘着テープを用いて接着させる方法などがあげられるが、取扱い易さの点から両面粘着テープを用いる方法が好ましい。つぎに、エンドレスベルト２１にプライマーを塗布等してプライマー層２４を形成し、蛇行防止ガイド部材２２上に形成された粘着層２３とエンドレスベルト２１上に形成されたプライマー層２４とを接着することによって、本発明の蛇行防止ガイド付エンドレスベルトを得ることができる。
【００２６】
なお、貼り合わせは、気泡を入れずに貼り合わせることが重要で、通常ハンドローラ、ゴムローラ、プレス等での貼り合わせ、減圧下または加圧下での貼り合わせ等の方法を用いることができる。
【実施例】
【００２７】
以下、具体的実施例により本発明をさらに説明する。なお、実施例及び比較例における使用材料は下記の通りである。
１．蛇行防止ガイド部材
(１）ウレタンゴム（タイガースポリマー製タイプレンＴＲ１００−５０)
２．エンドレスベルト
(１）ポリイミド製エンドレスベルト
３．補強テープ
(１）ポリエステル粘着テープ（日東電工社製NＯ．３１Bテープ）
４．粘着剤
(１）アクリル系粘着剤（日東電工製ＬＡ−１５０両面テープ（基材レス両面粘着テープ））
(２）アクリル系粘着剤（日東電工製NＯ．５００両面テープ（不織布基材の両面粘着テープ））
５．プライマー
(１）ポリウレタン系プライマー（コニシ社製シールフプライマー＃７)
(２）イソシアネート系プライマー（３M社製N−２００）
(３）イソシアネート系プライマー（バイエル社製デスモジュールRE)
実施例及び比較例の評価方法は次の通りである。
１．耐久性試験
両端部に蛇行防止ガイド部材を貼設した、幅３００ｍｍ、外径３００ｍｍのエンドレスベルトをロール径φ３０ｍｍ、ロール速度１００ｍｍ／分、ベルト張力５ｋｇ／３００ｍｍの条件で１００時間連続駆動させ、蛇行防止ガイド部材の剥がれ、ベルトの破壊について評価した。変化がないものを○、蛇行防止ガイド部材の剥がれ、ベルトの破壊が発生したものを×とした。
２．剥離接着強さ試験
蛇行防止ガイド部材となるウレタンゴムに、粘着層または粘着層およびプライマー層を介して、１０ｍｍ幅に切断したエンドレスベルト基材を２ｋｇ荷重のゴムローラの条件で貼りあわせ、ＪＩＳ  Ｋ  ６８５４−１（９０°ピール試験）の剥離接着強さ試験方法に準じ、引張測定機にて、剥離速度３００ｍｍ／分、９０°ピール測定により接着強さを測定した。引張測定機は島津製作所製オートグラフＡG５００Eを使用した。
【００２８】
＜実施例１＞
蛇行防止ガイド部材となる厚さ１．０ｍｍのウレタンゴム（タイガースポリマー製タイプレンＴＲ１００−５０）にゴム用プライマーとしてコニシ社製シールプライマー＃７を塗布し、乾燥した後、両面テープＬＡ−１５０を貼りあわせ、スリッターを用い幅５ｍｍ、長さ９４２ｍｍに切断し、プライマー層および粘着層を有する蛇行防止ガイド部材を得た。次いで、厚さ８０μｍ、外径φ３００ｍｍ、幅３００ｍｍのポリイミド製ベルトの内面に補強テープとして幅１０ｍｍのポリエステルテープを貼り付け、さらにポリエステルテープの上にコニシ社製シールプライマー＃７を施し、ベルト両端部に沿わせてそれぞれ蛇行防止ガイド部材を接着した。得られたベルトを用いて耐久性試験にて評価した結果、ガイド部材の剥がれもベルトの破壊も起きなかった。このときのエンドレスベルト基材と蛇行防止ガイド部材との剥離接着強さは、１０．５N／１０ｍｍであった。
【００２９】
＜実施例２＞
ポリイミド製ベルトの内面に補強テープとして貼り付けたポリエステルテープの上に３M社製N−２００プライマーを施した以外は、実施例１と同様の方法でベルトを作製した。得られたベルトを用いて耐久性試験にて評価した結果、蛇行防止ガイド部材の剥がれもベルトの破壊も起きなかった。このときのエンドレスベルト基材と蛇行防止ガイド部材との剥離接着強さは、９．１N／１０ｍｍであった。
【００３０】
＜実施例３＞
使用する両面テープを日東電工社製NＯ．５００両面テープに変更する以外は、実施例１と同様の方法でベルトを作製した。得られたベルトを用いて耐久性試験にて評価した結果、蛇行防止ガイド部材の剥がれもベルトの破壊も起きなかった。このときのエンドレスベルト基材と蛇行防止ガイド部材との剥離接着強さは、４．９N／１０ｍｍであった。
【００３１】
＜比較例１＞
蛇行防止ガイド部材となる厚さ１．０ｍｍのウレタンゴム（タイカガースポリマー製タイプレンＴＲ１００−５０）にプライマーを施さず、基材レス両面テープＬＡ−１５０を直接貼りあわせ、スリッターを用い幅５ｍｍ、長さ９４２ｍｍに切断し、蛇行防止ガイド部材を得た。次いで、厚さ８０μｍ、外径φ３００ｍｍ、幅３００ｍｍのポリイミド製ベルトの内面に補強テープとして幅１０ｍｍのポリエステルテープを貼り付け、また、プライマーは施さず、ベルト両端部に沿わせてそれぞれ前記のようにして得た蛇行防止ガイドを接着した。得られたベルトを用いて耐久性試験にて評価した結果、１２時間後に蛇行防止ガイド部材の剥がれが発生した。このときのエンドレスベルト基材と蛇行防止ガイド部材との剥離接着強さは、２．５N／１０ｍｍであった。
【００３２】
＜比較例２＞
蛇行防止ガイド部材となる厚さ１．０ｍｍのウレタンゴム（タイガースポリマー製タィプレンＴＲ１００−５０）にゴム用プライマーとして３M社製N−２００プライマーを施した以外は、比較例１と同様の方法でベルトを作製した。得られたベルトを用いて耐久性試験にて評価した結果、３５時間後に蛇行防止ガイド部材の剥がれが発生した。このときのエンドレスベルト基材と蛇行防止ガイド部材との剥離接着強さは、３．８N／１０ｍｍであった。
【００３３】
＜比較例３＞
ポリイミド製ベルトの内面に補強テープとして貼り付けたポリエステルテープの上にバイエル社製デスモジュールＲＥプライマーを施した以外は、比較例１と同様の方法でベルトを作製した。得られたベルトを用いて耐久性試験にて評価した結果、２０時間後に蛇行防止ガイド部材の剥がれが発生した。このときのエンドレスベルト基材と蛇行防止ガイド部材との剥離接着強さは、３．５N／１０ｍｍであった。
【００３４】
＜比較例４＞
蛇行防止ガイド部材となる厚さ１．０ｍｍのウレタンゴム（タイガースポリマー製タィプレンＴＲ１００−５０）にゴム用プライマーとしてバイエル社製デスモジュールＲＥプライマーを施した以外は、比較例１と同様の方法でベルトを作製した。得られたベルトを用いて耐久性試験にて評価した結果、２６時間後に蛇行防止ガイド部材の剥がれが発生した。このときのエンドレスベルト基材と蛇行防止ガイド部材の剥離接着強さは、３．７N／１０ｍｍであった。
【００３５】
【表１】
2006267807.tif 000003
表１の結果が示すように、エンドレスベルト側および蛇行防止ガイド側の両方（粘着層の両面）にプライマー層を有する実施例１〜３のベルトでは、１００時間の連続耐久試験によっても蛇行防止ガイド部材の剥がれ、ベルトの破壊を生じなかった。一方、エンドレスベルト側および蛇行防止ガイド側の両方または一方にプライマー層を設けていない比較例１〜４のベルトでは、それぞれ、１２時間後、３５時間後、２０時間後、２６時間後に蛇行防止ガイド部材の剥がれを生じた。
【図面の簡単な説明】
【００３６】
【図１】電子写真式複写機の中間転写装置におけるエンドレスベルトの使用状態を説明するための概略構成図である。
【図２】本発明の蛇行防止ガイド付エンドレスベルトを例示する一部断面を示した斜視図である。
【図３】蛇行防止ガイドとエンドレスベルトの接着部を示す要部断面図である。
【符号の説明】
【００３７】
１  感光ドラム
６  中間転写ベルト（エンドレスベルト）
７，８，９  ローラ
１１  記録紙
２１  エンドレスベルト
２２  蛇行防止ガイド（部材）
２３  粘着層
２４  プライマー層
【図１】
2006267807.tif 000004
【図２】
2006267807.tif 000005
【図３】
2006267807.tif 000006